(57)【特許請求の範囲】
【請求項１】
基材の一方の面に基材の膨張を抑制する膨張抑制層を形成し、前記基材の他方の面に強化紙を貼付した後、この強化紙表面にシーラーによるシーラー処理および目止め塗料による目止め処理を施して目止め層を形成し、塗装原板を得る原板製造工程と、
この原板製造工程で得られた前記塗装原板の目止め層表面を研磨し、この目止め層上に電子線硬化型クリヤーを塗布した後、不活性ガス雰囲気下で電子線照射を行い、前記電子線硬化型クリヤーを硬化させて塗膜層を形成する塗膜層形成工程と、を有することを特徴とする化粧板の製造方法。
【請求項２】
請求項１に記載の化粧板の製造方法において、
前記原板製造工程と塗膜層形成工程との間に、さらに絵柄層を形成する絵柄層形成工程を有することを特徴とする化粧板の製造方法。
【請求項３】
請求項２に記載の化粧板の製造方法において、
前記絵柄層は、前記目止め層上に転写用ベースコートを塗布、乾燥した後、この転写用ベースコート上に転写フィルムを熱転写して形成されることを特徴とする化粧板の製造方法。
【請求項４】
請求項１から請求項３のいずれかに記載の化粧板の製造方法において、
前記膨張抑制層は、膨張抑制シートから形成されることを特徴とする化粧板の製造方法。
【請求項５】
請求項１から請求項３のいずれかに記載の化粧板の製造方法において、
前記膨張抑制層は、防水塗料から形成されることを特徴とする化粧板の製造方法。
【請求項６】
請求項１から請求項５のいずれかに記載の化粧板の製造方法により得られたことを特徴とする化粧板。
【発明の詳細な説明】
【０００１】
【発明の属する技術分野】
本発明は、化粧板の製造方法および化粧板に関し、例えば、キッチンカウンター、洗面キャビネット、床材、内・外装材等に好適に利用できる。
【０００２】
【背景技術】
従来から、キッチンカウンター、洗面キャビネットの収納部分の扉、床材等に使用される基材としては、木材、ＭＤＦ（中比重ボード）、パーチクルボード、木質合板等が採用され、これらの基材に化粧天板を貼付したり、化粧シートをラミネートすることで、化粧板として使用されている。
【０００３】
【発明が解決しようとする課題】
しかしながら、基材と化粧材とを貼付して得られる化粧板は、基材と化粧材とが剥がれ易いという問題がある。
また、キッチン、洗面所用の化粧板については、油、調味料などによる汚れの付着や、洗剤等の薬品への耐性等に対する対処が必要となるが、従来の化粧板では、これらに対する対処は、必ずしも十分とはいえなかった。
【０００４】
さらに、化粧板の表裏において温度、湿度等の環境条件が異なる場合や、水滴が付着した場合等に反りが発生するという問題もある。
また、化粧板表面の鏡面性を向上するには、トップコートを塗装し、研磨するという工程を繰り返し行う必要がある。この場合、化粧板表面とトップコートとの結合性が弱いため、十分な耐薬品性、耐汚染性、耐擦傷性が得られないという新たな問題も生じていた。
【０００５】
本発明の目的は、表面に鏡面性を有するとともに、防汚性、耐薬品性、耐候性に優れた化粧板の製造方法、および化粧板を提供することにある。
【０００６】
【課題を解決するための手段】
具体的には、本発明に係る化粧板の製造方法は、基材の一方の面に基材の膨張を抑制する膨張抑制層を形成し、前記基材の他方の面に強化紙を貼付した後、この強化紙表面にシーラーによるシーラー処理および目止め塗料による目止め処理を施して目止め層を形成し、塗装原板を得る原板製造工程と、この原板製造工程で得られた前記塗装原板の目止め層表面を研磨し、この目止め層上に電子線硬化型クリヤーを塗布した後、不活性ガス雰囲気下で電子線照射を行い、前記電子線硬化型クリヤーを硬化させて塗膜層を形成する塗膜層形成工程と、を有することを特徴とする。
【０００７】
本発明における基材としては、特に限定はないが、膨張抑制層を形成することから、基材の表裏における温度、湿度等の外部環境条件の違いや、基材への水滴付着等により反りを生じる虞のある材質、例えば、木材、ＭＤＦ、パーチクルボード、木質合板、窯業系ボード等を用いることが理想的である。
ここで、膨張抑制層としては、基材の表裏面における温度、湿度等の外部環境条件の違いにより反りを生じる虞がある基材の場合には、膨張抑制シートを採用することが好ましい。膨張抑制シートとしては、例えば、ウレタンコート紙を採用することができる。
【０００８】
また、温度等の環境条件の変化により反りが生ずる虞はないが、水滴の付着による吸水で反りが生ずる虞がある基材の場合には、防水塗料を塗布することで形成した層を採用することが好ましい。
ここで、防水塗料としては、例えば、アクリル樹脂塗料、アクリルウレタン樹脂塗料、エポキシ樹脂塗料等を採用することができる。
なお、外装用化粧板として、温度等の外部環境により反りの生じない基材を採用する場合には、塗装により膨張抑制層を形成するのが好ましい。
【０００９】
さらに強化紙としては、隠蔽性を有するとともに、基材の色による化粧板の色ムラを防ぐための紙であれば、特に限定はなく、例えば、チタン紙、含浸紙、強化紙、中性紙、チタン強化紙等を採用することができる。
なお、これらの強化紙に予め印刷を施しておくことで、化粧板に意匠性を付与することもできる。
【００１０】
また、シーラーとしては、紙間に含浸して紙を強化するとともに、強化紙と目止め塗料とを強固に密着する役割を有するものであれば、任意の材質からなるシーラーを採用でき、例えば、アクリル樹脂塗料、アクリルウレタン樹脂塗料、エポキシ樹脂塗料等を採用することができる。
さらに、目止め塗料としては、表面に鏡面性を付与するための下地作りの役目をするとともに、強化紙に対して深みを与える塗料であれば、任意の塗料を採用することができる。
【００１１】
本発明における電子線硬化型クリヤーとしては、分子中に重合性不飽和結合を有する樹脂を採用することができ、例えば、アクリル系樹脂塗料等を用いることができる。
また、不活性ガスとしては、任意のガスを採用でき、例えば、窒素ガス等を採用することができる。
【００１２】
本発明によれば、塗膜層形成工程により電子線硬化型クリヤーを硬化させて塗膜層を形成しているから、高密度で硬度が高く、耐擦過性、防汚性、耐薬品性に優れた鏡面性の高い塗膜層を得ることができ、結果として化粧板自体にもこれらの特性を付与することができる。
また、原板製造工程により、基材の一方の面に膨張抑制層を形成して塗装原板を得ているから、基材の表裏における温度、湿度等の環境条件の違いや、水滴の付着等による反りの発生を防止することができる。
さらに、電子線を用いて塗膜層を形成しているから、非常に短時間で塗膜層を形成することができ、化粧板の生産性を向上することができる。
【００１３】
以上において、原板製造工程と塗膜層形成工程との間に、さらに塗装原板の目止め層上に絵柄層を形成する絵柄層形成工程を有することができる。
ここで、絵柄層とは、転写により模様付け、または色付けした層をいう。
この際、絵柄層を転写する手法としては、転写が可能であれば、任意の手法を採用することができ、例えば、熱転写法、ロール転写法等を採用することができるが、目止め層上に転写用ベースコートを塗布、乾燥した後、転写用ベースコート上に転写フィルムを熱転写する方法を採用することが好ましい。
【００１４】
ここで、転写用ベースコートとしては、例えば、電離放射線硬化型樹脂であるアクリル系樹脂等を採用できる。
また、転写フィルムとしては、例えば、インクとベースフィルムから構成されるものを採用できる。インクとしては、例えば、アクリル系樹脂、ウレタン系樹脂またはフッ素樹脂と、顔料とからなるものを採用できる。一方、ベースフィルムとしては、例えば、ポリエチレンテレフタレートフィルム、ポリオレフィン系樹脂フィルム、紙等を採用することができる。
【００１５】
このように絵柄層形成工程を有する方法を採用しているから、柄を重ねることが可能となり、深みのある高意匠性を有する化粧板を得ることができる。
しかも、転写用インキに耐候性のあるものを採用すれば、外装での使用に耐えうる化粧板を得ることもできる。
【００１６】
本発明に係る化粧板は、上記化粧板の製造方法により得られたことを特徴とする。
本発明によれば、上記製造方法により得られた化粧板であるから、高密度、高硬度、高鏡面性の塗膜層を有しており、耐擦過性、防汚性、耐薬品性に優れた化粧板を得ることができる。
【００１７】
また、基材の一方の面に膨張抑制層を有しているから、基材の表裏における温度、湿度等の環境条件の違いや、水滴の付着等による反りの発生を防止することができる。
なお、塗膜層に銀系、銅系の無機系抗菌剤を混入させることで、抗菌性等の機能を付加させることも可能である。
以上に説明した化粧板は、反りを生じにくいため、キッチンカウンター、洗面キャビネットの収納部分の扉等に好適に利用できる。また、表面硬度が高いため、床材、外装材等の擦過性を要求される化粧板としても好適に利用できる。
【００１８】
【発明の実施の形態】
以下、本発明の実施の形態を図面に基づいて説明する。
［第１実施形態］
図１には、本発明の第１実施形態に係る化粧板１が示されている。
化粧板１は、ＭＤＦからなる基材１０と、この基材１０の一方の面に積層形成された膨張抑制層であるウレタンコート紙製の膨張抑制シート１１と、基材１０の他方の面に積層形成された強化紙であるチタン強化紙１２と、このチタン強化紙１２上に形成された目止め層１３とから構成される塗装原板２の目止め層１３上に、塗膜層１４を形成してなるものである。
【００１９】
ここで、目止め層１３は、アクリルウレタン樹脂塗料からなるシーラーによる下地処理と、紫外線硬化型樹脂からなる目止め処理により形成された層である。
また、塗膜層１４は、電子線硬化型クリヤーであるアクリル系樹脂塗料から形成された層である。
【００２０】
以上のように構成された化粧板１は、次のような方法で製造される。
まず、基材１０の一方の面に膨張抑制シート１１を接着剤により貼付する。続いて、基材１０の他方の面にチタン強化紙１２を接着剤により貼付する。貼付したチタン強化紙１２の表面にアクリルウレタン樹脂塗料からなるシーラーを塗布して下地処理を行うとともに、目止め塗料である紫外線硬化型樹脂を塗布した後に、紫外線を照射し、目止め層１３を形成する。
形成した目止め層１３の表面をさらに研磨して表面を平滑にして、塗装原板２を得る（原板製造工程）。
【００２１】
得られた塗装原板２の目止め層１３上に、電子線硬化型クリヤーであるアクリル系樹脂塗料をカーテンコーターにより塗布した後、含有酸素濃度が０〜２０％の窒素ガス雰囲気下で電子線照射を行い、アクリル樹脂系塗料を硬化させ（塗膜層形成工程）、化粧板１を得る。
なお、照射する電子線の加速電圧は、１００〜５００ｋＶ、好ましくは１００〜２５０ｋＶである。５００ｋＶを超えるとコストが高くなり、実用的ではない。
【００２２】
上述のような第１実施形態によれば、次のような効果が得られる。
(1)塗膜層形成工程により電子線硬化型クリヤーを硬化させて塗膜層１４を形成しているから、高密度で硬度が高く、耐擦過性、防汚性、耐薬品性に優れた塗膜層１３を得ることができ、結果として化粧板１自体にもこれらの特性を付与することができる。
(2)原板製造工程により、基材１０の一方の面に膨張抑制シート１１を積層形成して塗装原板２を得ているから、基材１０の表裏における温度、湿度等の環境条件の違いや、水滴の付着等による反りの発生を防止することができる。
【００２３】
(3)電子線を用いて塗膜層１４を形成しているから、非常に短時間で塗膜層１４を形成することができ、化粧板１の生産性を向上することができる。
(4)チタン強化紙１２にシーラーを含浸させているから、紙間を強化できるとともに、目止め層１３との密着性を向上させることができる。
(5)チタン強化紙１２に予め、柄を印刷しておけば、化粧板１に意匠性を付与することができるとともに、柄の異なるチタン強化紙１２を用いることで、容易に柄の変更を行うこともできる。
【００２４】
［第２実施形態］
以下の説明においては、前記第１実施形態と同一構成については、同一符号を付すとともに、その説明を省略または簡略化する。
図２には本発明の第２実施形態に係る化粧板３が示されている。
化粧板３は、前述の目止め層１３と塗膜層１４との間に、さらに、アクリル系樹脂塗料からなる転写用ベースコート２１と、この転写用ベースコート２１上に転写された転写フィルム２２とからなる絵柄層４を備えて構成されている。
【００２５】
ここで、転写用ベースコート層２１は、アクリル系樹脂塗料を塗布、硬化させて形成されたものである。
また、転写フィルム２２は、ポリエチレンテレフタレート製のベースフィルムとインクから構成されるものである。
【００２６】
以上のように構成された化粧板３は、次のような方法で製造される。
前述の第１実施形態で説明した方法により、塗装原板２を得る。得られた塗装原板２の目止め層１３の上に、アクリル系樹脂塗料を塗布、乾燥させて転写用ベースコート２１を形成する。
続いて、転写用ベースコート２１の上に、転写フィルム２２を熱転写法により転写して絵柄層４を形成した後（絵柄層形成工程）、前述の第１実施形態と同様にして塗膜層１４を形成し、化粧板３を得る。
【００２７】
上述のような第２実施形態によれば、前記第１実施形態の(1)〜(5)と同様の効果が得られる他、次のような効果も得られる。
(6)絵柄層形成工程を有する方法を採用しているから、柄を重ねることが可能となり、深みのある高意匠性を有する化粧板３を得ることができる。
しかも、転写用インキに耐候性のあるものを採用すれば、外装での使用に耐えうる化粧板を得ることもできる。
【００２８】
なお、本発明は前記実施形態に限定されるものではなく、本発明の目的を達成できる範囲での変形、改良は、本発明に含まれるものである。例えば、前記各実施形態では、基材１０としてＭＤＦからなるものを採用していたが、これに限られず、木材、パーチクルボード、木質合板、窯業系ボード等を用いることもできる。
また、膨張抑制層として、ウレタンコート紙製の膨張抑制シート１１を用いていたが、これに限られず、膨張抑制機能を有する、その他のシートを用いてもよい。さらに、膨張抑制層は、膨張抑制シート１１ではなく、防水塗料から形成される層であってもよい。
【００２９】
前記各実施形態では、強化紙としてチタン強化紙１２を用いていたが、これに限られず、隠蔽性を有するとともに、基材の色による化粧板の色ムラを防ぐための紙であれば任意のものを採用でき、例えば、チタン紙、含浸紙、強化紙、中性紙等を採用することもできる。
また、目止め層１３は、アクリルウレタン樹脂塗料からなるシーラーによる下地処理と、目止め塗料である紫外線硬化型樹脂により形成されていたがこれに限られない。すなわち、紙間に含浸して紙を強化するとともに、強化紙と目止め塗料とを強固に密着するシーラーと、表面に鏡面性を付与するための下地作りの役目をするとともに、強化紙に対して深みを与える塗料から形成される目止め層であればよい。シーラーとしては、ウレタン樹脂塗料、エポキシ樹脂塗料等も用いることができる。
【００３０】
前記各実施形態では、塗膜層１４として、アクリル系樹脂塗料に電子線を照射して硬化させて形成される層を用いていたが、これに限られず、その他の電子線硬化型クリヤーからなる塗膜層を用いてもよい。
また、アクリル系樹脂塗料を塗布するに当たり、カーテンコーターを用いていたが、これに限られず、スプレー法、ロールコーター法、静電塗装、刷毛による塗装等のその他の塗布方法を用いることもできる。なお、カーテンコーターを用いると、より良い鏡面性が得られやすく、スプレー法を用いると、容易に広範囲に塗布することができ、好ましい。
さらに、電子線照射を窒素ガス雰囲気下で行っていたが、これに限られず、電子線照射時に塗膜層に影響を与えない任意の不活性ガスを用いることができる。
【００３１】
なお、塗膜層につや消し処理を施すことも可能である。すなわち、電子線硬化型クリヤーを塗布した後、不活性ガス中の含有酸素濃度を多段階、例えば、２段階に変化させて電子線照射を行うことにより、電子線硬化型クリヤーを硬化させ、艶消し処理を行えばよい。この際、電子線硬化型クリヤー中に体質顔料、ビーズ等のつや消し剤を混入させておき、つや消し効果を向上させることもできる。
【００３２】
前記第２実施形態では、絵柄層４として、アクリル系樹脂塗料からなる転写用ベースコート２１と、この転写用ベースコート２１上に転写された転写フィルム２２とからなる層を用いていたが、これに限られず、絵柄を形成できる限りにおいて、任意の層を採用することができる。
また、転写用ベースコート２１として、アクリル系樹脂塗料を用いていたが、これに限られず、その他の電離放射線硬化型樹脂を用いることもできる。一方、転写フィルム２２として、ポリエチレンテレフタレート製のベースフィルムを用いていたが、これに限られず、ポリオレフィン系樹脂フィルム、紙等を用いることもできる。
【００３３】
前記第２実施形態では、転写用ベースコート２１に転写フィルム２２を転写して絵柄層４を形成する手法として、熱転写法を用いていたが、これに限られず、ロール転写法等のその他の転写法を用いることもできる。
その他、本発明を実施する際の具体的な構造および形状等は、本発明の目的を達成できる範囲内で他の構造等としてもよい。
【００３４】
【実施例】
以下、実施例を挙げて、本発明をより具体的に説明する。
各実施例において、基材１０としては、２００ｍｍ×１０００ｍｍのＭＤＦを使用した。
【００３５】
［実施例１］
基材１０の一方の面に、膨張抑制シート１１であるウレタンコート紙を架橋型ポリ酢酸ビニル系エマルジョン接着剤にて貼付し、基材１０の他方の面には、強化紙であるチタン強化紙１２を上記接着剤にて貼付した。
さらに、シーラーであるアクリルウレタン樹脂塗料による下地処理を施する。続いて、目止め塗料であるアクリル系樹脂塗料を塗布し、紫外線照射により硬化させた後、表面を研磨して平滑面として塗装原板２を得る。
【００３６】
得られた塗装原板２に、電子線硬化型クリヤーであるアクリル系樹脂塗料８０ｇ／ｍ2をカーテンコーターにより塗布し、その後、含有酸素濃度１％の窒素ガス雰囲気下、送り速度２０ｍ／ｍｉｎ、照射エネルギー２００ｋＶにて電子線を照射し、アクリル系樹脂塗料を硬化させて塗膜層１４を形成させ、化粧板１を得た。
なお、アクリル系樹脂塗料には、予め銀系抗菌剤を添加させていた。
【００３７】
［実施例２］
実施例１で得られた塗装原板２に、紫外線硬化型樹脂塗料４０ｇ／ｍ2を塗布、硬化させ、転写用ベースコート２１を形成し、さらに、電子線硬化型樹脂を６０ｗｔ％含むインクで絵柄を印刷した転写フィルムを熱転写して、絵柄層４を形成した。形成した絵柄層４の上に、アクリル樹脂塗料６０ｇ／ｍ2をスプレーにて塗布し、実施例１と同条件で電子線を照射することにより、塗膜層１４を形成させて化粧板３を得た。
なお、アクリル系樹脂塗料には、予め銀系抗菌剤を添加させていた。
【００３８】
上記各実施例で得られた化粧板１、３について、常温の水中に２４時間浸漬させた後、反りが生じたか否かを確認したところ、反りは認められなかった。
また、化粧板１、３について、鉛筆硬度試験、耐擦傷性試験、耐熱性試験、耐熱水性試験を行い、結果を表１に示した。
【００３９】
ここで、鉛筆硬度試験は、ＪＩＳ  Ｋ５４００に準拠した方法により測定した。
耐擦傷性試験は、試験片を１４０℃の恒温層に３時間入れた後、試験片を取り出して、剥離、膨れ、クラックの有無を目視観察することで行った。
耐熱水性試験は、ＪＩＳ  Ｋ６９０２に準拠した方法により測定した。すなわち、木製断熱板上に試験片を起き、少量の沸騰水をこぼし、この上に約５００ｍｌの沸騰水を入れた平底アルミニウム容器を２０分間放置した後、目視にて欠点の有無を確認することで行った。
【００４０】
また、家庭常用の調味料、嗜好品、事務用品等を用いて耐汚染性について、ＪＩＳ  Ｋ６９０２に準拠した方法により試験を行った。具体的には、各試液は、適量を試験片に滴下し、時計皿で覆って２４時間放置後、石鹸水で洗った後、乾布にて清掃し、目視観察した。その試験結果を表２に示した。
なお、評価基準は以下の通りである。
◎：ほとんど変化なし、○：わずかに着色、しみが見られる、△：明らかに着色、シミが残る、×：著しく着色するか、シミが濃い
【００４１】
さらに、耐薬品性について、ＪＩＳ  Ａ５７０３に準拠した方法により試験を行った。具体的には、試薬０．２ｍｌを試験への表面に滴下し、時計皿で覆い、室温で２４時間放置後、乾布で清掃して表面の状況を目視観察した。その結果を表３に示した。
なお、評価基準は表２と同様である。
【００４２】
また、抗菌性能について評価した結果を表４、５に示した。なお、表４では、大腸菌について、表５では黄色ブドウ球菌について評価した結果を示している。また、対照としては、ポリエチレンフィルムを使用した。
抗菌性の試験法は、以下の通りである。
【００４３】
シャーレ中に被覆フィルムを置き、その上に、４０×４０ｍｍに切った試験片を乗せ、この上から接種用菌液０．４ｍｌを数カ所に分けて滴下した後、温度３５±１℃、相対湿度９０％以上の条件下で保存した。
２４時間後にＳＣＤＬＰ培地を１０ｍｌ加えて洗い出した後、１ｍｌ取り出し、標準寒天培地を用いて、混釈平板培養法により生残菌数を測定し、試験片１枚当たりの生残菌数に換算した。
【００４４】
【表１】
0004482221.tif 000002
【００４５】
【表２】
0004482221.tif 000003
【００４６】
【表３】
0004482221.tif 000004
【００４７】
【表４】
0004482221.tif 000005
【００４８】
【表５】
0004482221.tif 000006
【００４９】
表１に示されるように、各実施例で得られた化粧板は、塗膜層が電子線硬化型クリヤーからなる層であるとともに、膨張抑制性を有しているから、鉛筆硬度試験で７Ｈという高い結果が得られているとともに、耐擦傷性、耐熱性、耐熱水性にも優れていることがわかる。
また、表２、３に示されるように、耐汚損性、耐薬品性にも非常に優れていることがわかる。
さらに、表４、５に示されるように、塗膜層に抗菌剤を添加することで高い抗菌性をも付与できることがわかる。
【００５０】
【発明の効果】
本発明によれば、塗膜層形成工程により電子線硬化型クリヤーを硬化させて塗膜層を形成しているから、高密度で硬度が高く、耐擦過性、防汚性、耐薬品性に優れた鏡面性の高い塗膜層を得ることができ、結果として化粧板自体にもこれらの特性を付与することができる。
また、原板製造工程により、基材の一方の面に膨張抑制層を形成して塗装原板を得ているから、基材の表裏における温度、湿度等の環境条件の違いや、水滴の付着等による反りの発生を防止することができる。
さらに、電子線を用いて塗膜層を形成しているから、非常に短時間で塗膜層を形成することができ、化粧板の生産性を向上することができる。
【図面の簡単な説明】
【図１】本発明の第１実施形態に係る化粧板を示す部分断面図である。
【図２】本発明の第２実施形態に係る化粧板を示す部分断面図である。
【符号の説明】
１、３  化粧板
２  塗装原板
４  絵柄層
１０  基材
１１  膨張抑制シート（膨張抑制層）
１２  チタン強化紙（強化紙）
１３  目止め層
１４  塗膜層
【図１】
0004482221.tif 000007
【図２】
0004482221.tif 000008